(57)【要約】本発明は成分（Ａ）：０．１〜５．０重量％の着色剤、成分（Ｂ）：０．０１〜０．５重量％の窒素含有安定剤、成分（Ｃ）：０．０５〜１重量％の多価アルコールと少なくとも１の脂肪酸とのエステル、成分（Ｄ）：０．００１〜０．５重量％の脂肪酸金属塩、および成分（Ｉ）：ポリオキシメチレンポリマーを含む、着色ポリオキシメチレン成形用組成物であって、ここで適切には、４０重量％までの他の従来の添加剤を含む前記成形用組成物に関し、このような成形用組成物は有利な態様で得ることができる。かかるポリオキシメチレン成形用組成物の着色剤の選択は、特にＰＯＭに好適な従来の着色剤に制限されない。この材料から製造される製品は加工中特に安定で、無視できるホルムアルデヒド放出、表面欠陥、及び高い色堅牢度により特徴づけられる。【特許請求の範囲】
【請求項１】
成分（Ａ）：０．１〜５．０重量％の着色剤、
成分（Ｂ）：０．０１〜０．５重量％の窒素含有安定剤、
成分（Ｃ）：０．０５〜１重量％の多価アルコールと少なくとも１の脂肪酸とのエステル、
成分（Ｄ）：０．００１〜０．５重量％の脂肪酸金属塩、および
成分（Ｉ）：ポリオキシメチレンポリマー
を含む、着色ポリオキシメチレン成形用組成物であって、ここで適切には、４０重量％までの他の従来の添加剤を含むが、該成形用組成物は、アルカリ金属またはアルカリ土類金属の水酸化物あるいはアルコキシド、またはそれらの無機酸との塩を含まないことを特徴とする、前記成形用組成物。
【請求項２】
成分（Ａ）：０．５〜２．０重量％の着色剤、
成分（Ｂ）：０．０３〜０．３重量％の窒素含有安定剤、
成分（Ｃ）：０．１〜０．５重量％の多価アルコールと少なくとも１の脂肪酸とのエステル、
成分（Ｄ）：０．００１〜０．２重量％の脂肪酸金属塩、および
成分（Ｉ）：ポリオキシメチレンポリマー
を含む、着色ポリオキシメチレン成形用組成物であって、ここで適切には、４０重量％までの他の従来の添加剤を含むが、該成形用組成物は、アルカリ金属またはアルカリ土類金属の水酸化物あるいはアルコキシド、またはそれらの無機酸との塩を含まないことを特徴とする、前記成形用組成物。
【請求項３】
成分（Ｄ）として０．０１〜０．１重量％の脂肪酸金属塩を含む、請求項１または２に記載の着色ポリオキシメチレン成形用組成物。
【請求項４】
成形用組成物が、成分（Ａ）、（Ｂ）、（Ｃ）および（Ｄ）の他に、以下の成分：
成分（Ｅ）：１．０重量％までのカルボン酸金属塩、
成分（Ｆ）：１．０重量％までの立体的ヒンダードフェノール化合物、
成分（Ｇ）：１．０重量％までの、ベンゾチアゾール誘導体またはベンゾフェノン誘導体または芳香族ベンゾエート誘導体からなる群から選択される少なくとも１の安定剤、
成分（Ｈ）：０．５重量％までの、光安定剤としての立体的ヒンダードアミン（ＨＡＬＳ）、および
成分（Ｉ）：ポリオキシメチレンポリマー
を含み、ここで適切には、４０重量％までの他の従来の添加剤を含む、請求項１〜３のいずれか１項に記載の着色ポリオキシメチレン成形用組成物。
【請求項５】
成形用組成物が、成分（Ａ）、（Ｂ）、（Ｃ）および（Ｄ）の他に、以下の成分：
成分（Ｅ）：０．０１〜０．０５重量％のカルボン酸金属塩、
成分（Ｆ）：０．４重量％までの立体的ヒンダードフェノール化合物、
成分（Ｇ）：０．０１〜０．９重量％の、ベンゾチアゾール誘導体またはベンゾフェノン誘導体または芳香族ベンゾエート誘導体からなる群から選択される少なくとも１の安定剤、
成分（Ｈ）：０．０１〜０．４重量％の、光安定剤としての立体的ヒンダードアミン（ＨＡＬＳ）、および
成分（Ｉ）：ポリオキシメチレンポリマー
を含み、ここで適切には、４０重量％までの他の従来の添加剤を含む、請求項１〜４のいずれか１項に記載の着色ポリオキシメチレン成形用組成物。
【請求項６】
成形用組成物が、成分（Ａ）、（Ｂ）、（Ｃ）および（Ｄ）の他に、以下の成分：
成分（Ｅ）：０．０５〜０．２重量％のカルボン酸金属塩、
成分（Ｆ）：０．１重量％までの立体的ヒンダードフェノール化合物、
成分（Ｇ）：０．０２〜０．８重量％の、ベンゾチアゾール誘導体またはベンゾフェノン誘導体または芳香族ベンゾエート誘導体からなる群から選択される少なくとも１の安定剤、
成分（Ｈ）：０．４重量％の、光安定剤としての立体的ヒンダードアミン（ＨＡＬＳ）、および
成分（Ｉ）：ポリオキシメチレンポリマー
を含み、ここで適切には、４０重量％までの他の従来の添加剤を含む、請求項１〜５のいずれか１項に記載の着色ポリオキシメチレン成形用組成物。
【請求項７】
用いられる着色剤成分（Ａ）が、無機顔料、例えば二酸化チタン、ウルトラマリンブルーまたはコバルトブルー及び／又は他の有機顔料および有機着色剤、例えばフタロシアニン類またはアントラキノン類及び／又は他のもの、あるいはカーボンブラックを、個々に、あるいは混合物として、あるいはポリマー溶解性染料とともに含む、請求項１〜６のいずれか１項に記載の着色ポリオキシメチレン成形用組成物。用いられる窒素含有安定剤成分（Ｂ）が、少なくとも１の窒素原子をヘテロ原子として有しており、それに隣接してアミノ置換炭素原子かカルボニル基を有するヘテロ環化合物、ピリダジン、ピリミジン、ピラジン、ピロリドン、アミノピリジンおよびこれらから誘導される化合物、メラミン、２，６−ジアミノピリジン、置換または二量体のアミノピリジン、メラミン−ホルムアルデヒド縮合体、ポリアミド類、ジシアンジアミド、尿素およびその誘導体、ピロリドンおよびこれから誘導される化合物、イミダゾリジノンおよびこれから誘導される化合物、ヒダントインおよびその誘導体、アラントインおよびその誘導体、およびこれら化合物から調製される混合物を含む、請求項１〜７のいずれか１項に記載の着色ポリオキシメチレン成形用組成物。
【請求項８】
窒素含有安定剤成分（Ｂ）が、メラミン、メチロールメラミン、メラミン−フォルムアルデヒド縮合体、またはアラントインを、個々に、あるいは上記の化合物の２以上から作られる混合物として含む、請求項１〜７のいずれか１項に記載の着色ポリオキシメチレン成形用組成物。
【請求項９】
多価アルコールと少なくとも１の脂肪酸とのエステル成分（Ｃ）が、１０〜３２の炭素原子を有する高級脂肪酸と２〜８の炭素原子を有する多価アルコールとのエステルである、請求項１〜８のいずれか１項に記載の着色ポリオキシメチレン成形用組成物。
【請求項１０】
多価アルコールと少なくとも１の脂肪酸とのエステル成分（Ｃ）が、２４〜３２の炭素原子を有する高級脂肪酸と２〜５の炭素原子を有する多価アルコールとのエステルである、請求項１〜９のいずれか１項に記載の着色ポリオキシメチレン成形用組成物。
【請求項１１】
多価アルコールと少なくとも１の脂肪酸とのエステル成分（Ｃ）が、モンタン酸エステル及び／又はアルコール成分としてのエチレングリコール、グリセロール、ブチレングリコールまたはペンタエリスリトールとの脂肪酸エステルを含む、請求項１〜１０のいずれか１項に記載の着色ポリオキシメチレン成形用組成物。
【請求項１２】
多価アルコールと少なくとも１の脂肪酸とのエステル成分（Ｃ）がグリコールまたはグリセロールとモンタン酸とのエステルである、請求項１〜１１のいずれか１項に記載の着色ポリオキシメチレン成形用組成物。
【請求項１３】
脂肪酸金属塩成分（Ｄ）が、１０〜３２の炭素原子を有する飽和及び／又は不飽和脂肪酸とのアルカリ金属塩、アルカリ土類金属塩、または他の二価の金属イオンとの塩、例えばステアレート、ラウレート、オレエート、ベヘネート、モンタネートまたはパルミテートである、請求項１〜１２のいずれか１項に記載の着色ポリオキシメチレン成形用組成物。
【請求項１４】
脂肪酸金属塩成分（Ｄ）が、ステアリン酸又はモンタン酸のベリリウム、マグネシウム、カルシウム、ストロンチウム、バリウムまたは亜鉛塩である、請求項１〜１３のいずれか１項に記載の着色ポリオキシメチレン成形用組成物。
【請求項１５】
短鎖カルボン酸金属塩成分（Ｅ）が、プロピオン酸塩、クエン酸塩、ピルビン酸塩または他の３〜８の炭素原子を有するカルボン酸とアルカリ金属またはアルカリ土類金属または他の一価または二価の金属イオンとの金属塩である、請求項１〜１４のいずれか１項に記載の着色ポリオキシメチレン成形用組成物。
【請求項１６】
短鎖カルボン酸金属塩成分（Ｅ）としてクエン酸カルシウムが用いられる、請求項１〜１５のいずれか１項に記載の着色ポリオキシメチレン成形用組成物。
【請求項１７】
用いられる立体的ヒンダードフェノール化合物成分（Ｆ）が、ペンタエリスリチルテトラキス［３−（３，５−ｔｅｒｔ−ブチル−４−ヒドロキシフェニル］プロピオネート（Ｉｒｇａｎｏｘ １０１０， Ｃｉｂａ Ｇｅｉｇｙ）、トリエチレングリコールビス［３−（３−ｔｅｒｔ−ブチル−４−ヒドロキシ−５−メチルフェニル）プロピオネート］（Ｉｒｇａｎｏｘ ２４５， Ｃｉｂａ Ｇｅｉｇｙ）、３，３’−ビス［３−（３，５−ジ−ｔｅｒｔ−ブチル−４−ヒドロキシフェニル）プロピオノヒドラジド］（Ｉｒｇａｎｏｘ ＭＤ １０２４， Ｃｉｂａ Ｇｅｉｇｙ）、ヘキサメチレングリコールビス［３−（３，５−ジ−ｔｅｒｔ−ブチル−４−ヒドロキシフェニル）プロピオネート］（Ｉｒｇａｎｏｘ ２５９， Ｃｉｂａ Ｇｅｙｇｙ）、または３，５−ジ−ｔｅｒｔ−ブチル−４−ヒドロキシトルエン（Ｌｏｗｉｎｏｘ ＢＨＴ， Ｇｒｅａｔ Ｌａｋｅｓ）を含む、請求項１〜１６のいずれか１項に記載の着色ポリオキシメチレン成形用組成物。
【請求項１８】
ベンゾトリアゾール誘導体またはベンゾフェノン誘導体または芳香族ベンゾエート誘導体からなる群から選択される安定剤成分（Ｇ）が、２−［２’−ヒドロキシ−３’，５’−ビス（１，１−ジメチルベンジル）フェニル］ベンゾトリアゾール（Ｔｉｎｕｖｉｎ ２３４）を含む、請求項１〜１７のいずれか１項に記載の着色ポリオキシメチレン成形用組成物。
【請求項１９】
光安定剤として用いる立体的ヒンダードアミン成分（Ｈ）が、ビス（２，２，６，６−テトラメチル−４−ピペリジル）セバケート（Ｔｉｎｕｖｉｎ ７７０）及び／又はコハク酸ジメチルと１−（２−ヒドロキシエチル）−４−ヒドロキシ−２，２，６，６−テトラメチル−４−ピペリジンとから作られたポリマー（Ｔｉｎｕｖｉｎ ６２２）及び／又は２，２，６，６−テトラメチル−４−ピペリジル化合物を、個々にあるいは混合物として含む、請求項１〜１８のいずれか１項に記載の着色ポリオキシメチレン成形用組成物。
【請求項２０】
１以上の以下の物質：核剤、例えばポリオキシメチレンターポリマー類またはタルク、充填剤、例えばガラスビーズ、ウォラストナイト、ローム、ジスルフィドモリブデンまたはグラファイト、無機または有機繊維、例えばガラス繊維、炭素繊維またはアラミド繊維、長さ＞３ｍｍのガラス繊維、熱可塑性または熱硬化性ポリマー添加剤またはエラストマー、例えばポリエチレン、ポリウレタン、ポリメチルメタクリレート、ポリブタジエン、またはポリスチレン、または核を１，３−ブタジエン、イソプレン、ｎ−ブチルアクリレート、エチルヘキシルアクリレート、またはこれらの混合物を重合させて調製し、シェルをスチレン、アクリロニトリルまたはメタ（アクリレート）を重合させて調製した他のグラフトコポリマーからなる群から選択される更なる添加剤を４０重量％まで含む、請求項１〜１９のいずれか１項に記載の着色ポリオキシメチレン成形用組成物。
【請求項２１】
成分（Ｃ）のかわりに成分（Ｃ１）および（Ｃ２）を使用する、請求項１〜２０のいずれか１項に記載の着色ポリオキシメチレン成形用組成物であって、成分（Ｃ１）が、ｘ重量％の多価アルコールと少なくとも１の脂肪酸とのエステルであり、成分（Ｃ２）が、ｙ重量％の多価アルコールと少なくとも１の脂肪酸との部分的に加水分解されたエステルであり、ここでｘが０．０１重量％を超え、そしてｙが０．９９重量％未満であり、ｘとｙの和が１．０重量％未満である、前記成形用組成物。
【請求項２２】
０．５重量％までの脂肪酸金属塩（成分（Ｄ））を含む、請求項２１に記載の着色ポリオキシメチレン成形用組成物。
【請求項２３】
ｘが０．０１〜１重量％であり、ｙが０．０１〜０．９９重量％である、請求項２１または２２に記載の着色ポリオキシメチレン成形用組成物。
【請求項２４】
ｘが０．１〜０．５重量％であり、ｙが０．１〜０．５重量％である、請求項２１〜２３のいずれか１項に記載の着色ポリオキシメチレン成形用組成物。
【請求項２５】
成分（Ｃ１）及び／又は（Ｃ２）において用いられる脂肪酸が、１０〜３２の炭素原子を有し、及び／又は用いられる多価アルコールが、２〜８の炭素原子を有する、請求項２１〜２４のいずれか１項に記載の着色ポリオキシメチレン成形用組成物。
【請求項２６】
成分（Ｃ１）及び／又は（Ｃ２）において用いられる脂肪酸が、モンタン酸であるかまたは２４〜３２の炭素原子を有する酸であり、及び／又は用いられる多価アルコールがエチレングリコール、グリセロール、ブチレングリコール、およびペンタエリスリトールからなる群から選択されるか、または２〜５の炭素原子を有し、及び／又は成分（Ｃ２）において用いられる金属イオンがアルカリ金属イオン、アルカリ土類金属イオンまたは他の一価または二価の金属イオンである、請求項２１〜２５のいずれか１項に記載の着色ポリオキシメチレン成形用組成物。
【請求項２７】
成分（Ｃ１）が、グリコールまたはグリセロールとモンタン酸とのジエステル（Ｌｉｃｏｗａｃｈｓ Ｅ， Ｌｉｃｏｌｕｂ ＷＥ４）であり、及び／又は成分（Ｃ２）が、ブチレングリコールとモンタン酸との部分的に加水分解されたエステルであって、過剰なモンタン酸部位が水酸化カルシウムでケン化されたもの（Ｌｉｃｏｗａｃｈｓ ＯＰ）である、請求項２１〜２６のいずれか１項に記載の着色ポリオキシメチレン成形用組成物。
【請求項２８】
請求項１〜２７のいずれか１項に記載の成形用組成物を使用することを含む、ポリアセタール成形用組成物の表面欠陥の数の減少及び／又は放出の減少及び／又は着色安定の方法。
【請求項２９】
ホルムアルデヒドの放出が減少される、請求項２９に記載のポリアセタール成形用組成物の放出の減少方法。
【請求項３０】
成形品およびフィルムを製造するための請求項１〜２７のいずれか１項に記載の成形用組成物の使用。
【請求項３１】
請求項１〜２７のいずれか１項に記載の成形用組成物を含む、減少した放出及び／又は欠陥のない表面及び／又は高い色安定性を有する成形品。
【発明の詳細な説明】
【０００１】
本発明は、着色成形品または着色押出物を製造するのに好適な着色ポリオキシメチレン成形用組成物に関する。これにより製造された製品は、特に加工の間安定であり、ホルムアルデヒドの放出が少なく、欠陥のない表面と高い色堅牢度において優れたものである。本出願はドイツ特許出願ＤＥ１０１２６７８７．８とＤＥ１００４７４８８．８の関連出願であり、ここに参考文献として組み込む。したがってこれら出願の開示は本特許出願の内容の一部を構成する。
【０００２】
約４０年前に市場に導入されて以来、ポリオキシメチレン類は種々の用途において非常に有用なエンジニアリング材料として確立されてきている。ＰＯＭは広範な用途、特に自動車製造における構造材料、電気産業、および医療エンジニアリングにおいて用途を見出している。このような例は、ＰＯＭ製造工業の応用法に関するパンフレットに見出すことが出来る。ＰＯＭ成形用組成物はあるレベルの機械特性、例えば剛性、硬度、および靱性を有することが要求され、これによりこのような材料を歯車の歯、レバー、およびその他多くのもののような産業部品に用いることが出来るようになる。ＰＯＭコポリマー製造工業のパンフレットに公表されている降伏応力の数字は、６０〜７０Ｎ／ｍｍ２にわたる。この中には非修飾コポリマーの引張弾性率に関して２４００〜３１００Ｎ／ｍｍ２という数字が見られる。破断点伸びについては１０〜３０％の間の数字が見られる。
【０００３】
ＰＯＭ成形用組成物の有利な特性に基づき、ポリオキシメチレンを目に見える場所にも使用し、用途の場をさらに拡大する必要がある。このためにかかる材料を光学的、すなわち色に関して適合させる必要がしばしばある。この目的のために顔料やポリマー溶解性染料の形で着色剤をＰＯＭ成形用組成物に混合する。
【０００４】
ＰＯＭは特に着色が非常に困難であることが常識である（Ｄａｍｍ， Ｗ．およびＨｅｒｍａｎｎ， Ｅ．， Ｇａｅｃｈｔｅｒ， Ｍｕｅｌｌｅｒ， Ｐｌａｓｔｉｃ Ａｄｄｉｔｉｖｅｓ， ３ｒｄ Ｅｄｉｔｉｏｎ １９８９， ｐ． ７３０）。この材料の異質の物質、特に酸や酸性基を含有する異質物質（着色剤の多くにしばしば当てはまる）に対する感度により、加工中の材料の破壊やそれに続くホルムアルデヒドの放出を招く可能性があり、成形品の製造におけるかかる材料の有用性に非常に不利な影響を及ぼす。ＰＯＭ製品の最も重要な市場の一つである自動車産業は、ＰＯＭ成形品からのホルムアルデヒドの放出を測定する特別な分析法を開発した（ＶＤＡ ［ドイツ自動車製造者協会］の推薦、Ｎｏ．２７５，Ｄｏｋｕｍｅｎｔａｔｉｏｎ Ｋｒａｆｔｆａｈｗｅｓｅｎ ｅ．Ｖ． Ｊｕｌｙ １９９４）。
【０００５】
着色ＰＯＭ成形用組成物が、製品と材料のいずれの特性からも、いかなる減損をも伴わないようにするために、着色ＰＯＭ成形用組成物の破壊は抑制されなければならない。この目的は安定剤の添加により満たされる。しかし、今のところ安定剤を添加しても高放出という欠点を軽減することは出来なかった。さらにホルムアルデヒド放出の減少を引き起こす既知の安定剤および安定剤系は、他の材料要求特性、殊に色堅牢度および表面品質に対して不利な影響を及ぼすだけでなく、機械特性のプロフィールや成形品への沈積（ｄｅｐｏｓｉｔ）の形成についても不利な影響を及ぼす。
【０００６】
加工特性に鑑みて着色ポリオキシメチレン成形用組成物に課せられた要求は、近年徐々に増加している。一方で自動車、電気および医療のエンジニアリングセクターにおける使用のためのポリオキシメチレン成形品の製造のために、射出成形用金型内でホットランナー技術を用いることが増えている。他方、射出成形用金型だけでなく成形品の外観（ｇｅｏｍｅｔｒｙ）も著しく複雑になってきている。このような開発により着色ポリアセタール成形用組成物は加工の間比較的高温に曝され、この場合これまで商業的に入手できる着色ポリアセタール成形用組成物は高いホルムアルデヒド放出と表面欠陥とを引き起こす。
【０００７】
ＪＰ０７３３１０２８は着色ポリオキシメチレンコポリマー組成物を記載する。立体的ヒンダードフェノールの添加の他にアミン置換トリアジン、金属塩、２〜１０の炭素原子を有する多価アルコールと１０〜３２の炭素原子を有する脂肪酸とのエステル、および１０を超える炭素原子を有する脂肪酸のアミド、水、アミン化合物およびアルコールを添加している。
【０００８】
ＪＰ０７１７３３６８は立体的ヒンダードフェノール、アミノ置換アミノ化合物、アルカリ金属またはアルカリ土類金属水酸化物またはアルコキシドまたはそれらと無機酸との塩、脂肪酸金属塩および高級脂肪酸のアミドから構成される着色ポリオキシメチレン成形用組成物を記載する。
【０００９】
ＷＯ０５１６７３４はホルムアルデヒド臭を減少させたポリアセタールを請求している。この組成物では、ポリアセタール顆粒の表面に多価アルコールと脂肪酸とのエステルを塗布している。
【００１０】
ＥＰ５６２８５６は減少した放出と改良された成形品表面とを有するポリオキシメチレン組成物を記載する。この成形用組成物は０．０１〜５％の立体的ヒンダードフェノール、０．０１〜１０％のメラミン−ホルムアルデヒド縮合体、および０．０５〜４％の脂肪酸と多価アルコールとのエステルから構成される。
【００１１】
引用した従来技術に記載された上述の全ての組成物は、充分に低いホルムアルデヒド放出を導かない。
上述したように顔料のキャリヤー材料としてＰＯＭを使用することは既知であるが、今のところ存在する、加工の間の化学的不安定性とそれに伴う成形品からのホルムアルデヒド放出という欠点を満足に直すものはない。存在する安定剤系はホルムアルデヒド放出の減少に導くが成形品表面に欠陥を形成するかあるいは色堅牢度の減少を招く。
【００１２】
したがって目的は、これまでに観測されたホルムアルデヒドの放出を実質的に減少させた新規な着色ＰＯＭ成形用組成物を開発することである。かかる成形用組成物から製造された成形品は欠陥のない表面と高い色堅牢度とを有し、他に知られているＰＯＭの有利な特性から減損することがない。
【００１３】
この目的は、以下の成分を含むポリオキシメチレン成形用組成物により達成される：
成分（Ａ）：０．１〜５．０重量％の着色剤、
成分（Ｂ）：０．０１〜０．５重量％の窒素含有安定剤、
成分（Ｃ）：０．０５〜１重量％の多価アルコールと少なくとも１の脂肪酸とのエステル、
成分（Ｄ）：０．００１〜０．５重量％の脂肪酸金属塩
但し、ここで成形用組成物はアルカリ金属またはアルカリ土類金属の水酸化物またはアルコキシドあるいはこれらの無機酸との塩を含まない。
【００１４】
本発明の一つの有利な案において、成形用組成物はさらに以下の成分（Ｅ）〜（Ｈ）を含み：
成分（Ｅ）：１．０重量％までのカルボン酸金属塩、
成分（Ｆ）：１．０重量％までの立体的ヒンダードフェノール化合物、
成分（Ｇ）：１．０重量％までの、ベンゾチアゾール誘導体またはベンゾフェノン誘導体または芳香族ベンゾエート誘導体からなる群から選択される少なくとも１の安定剤、
成分（Ｈ）：０．５重量％までの、光安定剤としての立体的ヒンダードアミン（ＨＡＬＳ）、および
成分（Ｉ）：ポリオキシメチレンポリマー
そしてここで適切には４０重量％までの他の従来の添加剤を含む。
【００１５】
驚くべきことに、ポリオキシメチレン成形用組成物の進歩的な構成の結果、着色剤の選択は特にＰＯＭに好適な従来の着色剤に限定する必要がなくなる。さらに驚くべきことに、進歩的な構成を有する着色ポリオキシメチレン成形用組成物は非常に低いホルムアルデヒド放出と高い加工安定性とを有し、このような本発明の成形用組成物から製造された成形品は非常に低いホルムアルデヒド放出、欠陥のない表面および高い色堅牢度を有することが分かった。重量％で表される量は、成形用組成物の総重量を基準とする。
【００１６】
着色剤（Ａ）として、０．１〜５．０重量％、好ましくは０．５〜２．０重量％の任意の所望の無機顔料、例えば二酸化チタン、ウルトラマリンブルー、またはコバルトブルー、あるいは有機顔料および有機着色剤、例えばフタロシアニン類、アントラキノン類、またはカーボンブラックなどを個々にあるいは混合物として、あるいはポリマー溶解性染料と一緒に用いることが出来る。
【００１７】
本発明の成形用組成物は０．０１〜０．５重量％、好ましくは０．０３〜０．３重量％の窒素含有安定剤（Ｂ）を含む。好適な窒素含有安定剤は少なくとも１の窒素原子をヘテロ原子とし、これに隣接してアミノ置換炭素原子かカルボニル基を有するヘテロ環化合物、例えばピリダジン、ピリミジン、ピラジン、ピロリドン、アミノピリジン、およびこれらから誘導される化合物である。一般的なタイプの有利な化合物は、アミノピリジン、例えばメラミン、２，６−ジアミノピリジン、置換または二量体のアミノピリジンおよびこれらから調製される混合物である。さらに有利なものはポリアミドおよびジシアンジアミド、尿素およびその誘導体、およびピロリドンおよびこれらから誘導される化合物である。好適なピロリドンの例は、例えばイミダゾリジノンおよびこれから誘導される化合物、例えばヒダントイン（その誘導体は特に有利である）およびアラントイン（その誘導体は特に有利である）である。さらに特に有利なものはトリアミノ−１，３，５−トリアジン（メラミン）およびその誘導体、およびメチロールメラミンである。非常に特に好ましいのはメラミン、メチロールメラミン、メラミン−ホルムアルデヒド縮合体およびアラントインである。窒素含有安定剤は個々にあるいは組み合わせで用いることが出来る。
【００１８】
成分（Ｃ）として、０．０５〜１重量％、好ましくは０．１〜０．５重量％の多価アルコールと少なくとも１の脂肪酸とのエステル（Ｃ）、１０〜３２、好ましくは２４〜３２の炭素原子を有する高級脂肪酸と２〜８、好ましくは２〜５の炭素原子を有する多価アルコールとのエステルを用いる。酸は完全にエステル化されている必要はなく、部分的にエステル化されているだけのもの及び／又は部分的にケン化されているものであってもよい。特に好ましいアルコール類は、エチレングリコール、グリセロール、ブチレングリコール及びペンタエリスリトールであり；脂肪酸の中では、モンタン酸が特に好ましい。特に好ましいエステルはグリコールまたはグリセロールとモンタン酸とのジエステル（Ｌｉｃｏｗａｃｈｓ Ｅ及びＬｉｃｏｌｕｂ ＷＥ４、製造者：Ｃｌａｒｉａｎｔ ＡＧ）である。
【００１９】
成分（Ｄ）として、０．００１〜０．５重量％、好ましくは０．０１〜０．２重量％、より好ましくは０．０１〜０．１重量％の脂肪酸金属塩（Ｄ）が本発明の成形用組成物に存在する。１０〜３２の炭素原子を有する長鎖脂肪酸のアルカリ金属塩、アルカリ土類金属塩または他の二価の金属イオン、例えばＺｎ２＋の塩、例えばステアリン酸塩、ラウリル酸塩、オレイン酸塩、ベヘン酸塩、モンタン酸塩及びパルミチン酸塩が用いられる。脂肪酸は不飽和あるいは飽和のいずれであってもよく、水酸基またはアミノ基で置換されていても良い。好ましいのはステアリン酸及びモンタン酸のアルカリ金属塩または亜鉛塩である。
【００２０】
本発明の成形用組成物のさらなる成分である成分（Ｅ）〜（Ｈ）は、任意のものであり、要求される特性プロフィールを達成するために必ずしも存在する必要があるものではない。しかしこれら各成分は低放出、欠陥のない表面、及び色堅牢度のうち少なくとも１の特性を改善する。
【００２１】
成分（Ｅ）として、０．０〜１．０重量％、好ましくは０．０１〜０．０５重量％、より好ましくは０．０５〜０．２重量％の短鎖カルボン酸の金属塩（Ｅ）を存在させることが可能である。全ての一価または二価の金属イオンが可能であるが、アルカリ金属及びアルカリ土類金属が好ましい。短鎖カルボン酸は３〜８の炭素原子を有する。好ましいのはプロピオン酸塩、クエン酸塩、及びピルビン酸塩である。クエン酸カルシウムは特に好ましい。
【００２２】
成形用組成物は０．０〜１．０重量％、好ましくは０．０〜０．４重量％、より好ましくは０．０〜０．１重量％の立体的ヒンダードフェノール化合物（Ｆ）を含有することができる。かかる化合物の例として、商業的に入手可能なものは、ペンタエリスリチルテトラキス［３−（３，５−ジ−ｔｅｒｔ−ブチル−４−ヒドロキシフェニル）プロピオネート］（Ｉｒｇａｎｏｘ １０１０、Ｃｉｂａ Ｇｅｉｇｙ）、トリエチレングリコールビス［３−（３−ｔｅｒｔ−ブチル−４−ヒドロキシ−５−メチルフェニル）プロピオネート］（Ｉｒｇａｎｏｘ ２４５， Ｃｉｂａ Ｇｅｉｇｙ）、３，３’−ビス［３−（３，５−ジ−ｔｅｒｔ−ブチル−４−ヒドロキシフェニル）プロピオノヒドラジド］（Ｉｒｇａｎｏｘ ＭＤ １０２４， Ｃｉｂａ Ｇｅｉｇｙ）、ヘキサメチレングリコールビス［３−（３，５−ジ−ｔｅｒｔ−ブチル−４−ヒドロキシフェニル）プロピオネート］（Ｉｒｇａｎｏｘ ２５９， Ｃｉｂａ Ｇｅｙｇｙ）、または３，５−ジ−ｔｅｒｔ−ブチル−４−ヒドロキシトルエン（Ｌｏｗｉｎｏｘ ＢＨＴ， Ｇｒｅａｔ Ｌａｋｅｓ）である。好ましいのは、Ｉｒｇａｎｏｘ １０１０及び特にＩｅｇａｎｏｘ ２４５である。
【００２３】
成形用組成物はさらに０．０〜１．０重量％、好ましくは０．０１〜０．９重量％、より好ましくは０．０２〜０．８重量％のベンゾトリアゾール誘導体またはベンゾフェノン誘導体または芳香族ベンゾエート誘導体からなる群から選択される少なくとも１の安定剤（Ｇ）を含有することができる。好ましいのは２−［２’−ヒドロキシ−３’，５’−ビス（１，１−ジメチルベンジル）フェニル］ベンゾトリアゾール（Ｔｉｎｕｖｉｎ ２３４［Ｃｉｂａ Ｇｅｉｇｙ］として商業的に入手可能）である。
【００２４】
成分（Ｈ）として、本発明の成形用組成物に０．０〜０．５重量％、好ましくは０．０１〜０．４重量％、特に好ましくは０．４重量％の光安定剤として用いられる立体的ヒンダードアミン（ＨＡＬＳ）を存在させることが可能である。好ましいのは２，２，６，６−テトラメチル−４−ピペリジル化合物、すなわちビス（２，２，６，６−テトラメチル−４−ピペリジル）セバケート（Ｔｉｎｕｖｉｎ ７７０， Ｃｉｂａ Ｇｅｉｇｙ）またはコハク酸ジメチルと１−（２−ヒドロキシエチル）−４−ヒドロキシ−２，２，６，６−テトラメチル−４−ピペリジンのポリマー（Ｔｉｎｕｖｉｎ ６２２， Ｃｉｂａ Ｇｅｉｇｙ）である。
【００２５】
着色成形用組成物のベース材料として用いられるポリオキシメチレンポリマー（Ｉ）はポリオキシメチレンホモポリマーまたはポリオキシメチレンコポリマーであって良い。この種のポリマーは当業者に周知であり文献にも記載されており、例えば「Ｓａｅｃｈｔｌｉｎｇ， Ｋｕｎｓｔｓｔｏｆｆ−Ｔａｓｃｈｅｎｂｕｃｈ， Ｈａｎｓｅｒ−Ｖｅｒｌａｇ， ２７ｔｈ ｅｄｉｔｉｏｎ， ｐａｇｅ ４６２−４６５」（ここに参考文献として組み込む）等がある。ホモポリマーは一般にホルムアルデヒドかトリオキサンの重合により調製でき、重合はカチオン的にあるいはアニオン的に開始させることが可能である。しかし好ましいのはオキシメチレン単位がオキシアルキレン単位も含有するポリオキシメチレンコポリマーであり、アルキレン基は２〜８の炭素原子を有する線状または分岐のものである可能性がある。特に好ましいのはポリマー鎖中に本質的にオキシメチレン及びオキシエチレン単位を有するポリオキシメチレンポリマーである。ポリマー構造単位中のオキシメチレン単位の割合は０．１〜１５モル％、好ましくは０．２〜１０モル％である。ＩＳＯ１１３３にしたがって１９０℃で２．１６ｋｇの適用重量（ａｐｐｌｉｅｄ ｗｅｉｇｈｔ）で測定したメルトインデックスＭＦＩは０．５〜７５ｇ／１０分、好ましくは２〜６０ｇ／１０分、及びさらに好ましくは５〜３５ｇ／１０分である。数値的な平均分子量は、１５０〜１６０℃でジメチルアセトアミド中でＧＰＣで測定して、少なくとも５０００ｇ／モルであり、１００，０００ｇ／モルを超えない。個々のＰＯＭコポリマーに代わり、異なる構成において異なるコポリマーの混合物を用いることが可能である。ＰＯＭコポリマーは周知の製造法により調製することができる。一つの可能な製法は、トリオキサンとジオキソランとを標準量のＢＦ３とメチラールとの存在下で共重合させることである。本発明のポリオキシメチレン成形用組成物は概して少なくとも３０重量％、より有利には少なくとも４０重量％、特に有利には少なくとも５０重量％のポリオキシメチレンポリマーを含有する。本発明のポリオキシメチレン成形用組成物は、９９．８３９重量％までのポリオキシメチレンポリマー成分（Ｉ）、有利には９９．３６９重量％まで、９９．８４重量％または９９．８３６重量％、９９．６９重量％が特に有利である。本発明のさらに好ましいバージョンは実施例により明らかである。
【００２６】
本発明の成形用組成物は、さらに通常の添加剤を個々にあるいは混合物として、４０重量％までの量で含んでいてもよく、例としては、核剤、例えばポリオキシメチレンターポリマー類またはタルク、充填剤、例えばガラスビーズ、ウォラストナイト、ローム、ジスルフィドモリブデンまたはグラファイト、無機または有機繊維、例えばガラス繊維、炭素繊維またはアラミド繊維、長さ＞３ｍｍ、特に長さ５ないし５０ｍｍのガラス繊維、熱可塑性または熱硬化性ポリマー添加剤またはエラストマー、例えばポリエチレン、ポリウレタン、ポリメチルメタクリレート、ポリブタジエン、またはポリスチレン、または核を１，３−ブタジエン、イソプレン、ｎ−ブチルアクリレート、エチルヘキシルアクリレート、またはこれらの混合物を重合させて調製し、シェルをスチレン、アクリロニトリルまたはメタ（アクリレート）を重合させて調製した他のグラフトコポリマーである。
【００２７】
本発明の特に好ましい態様は、２つの成分間の相互作用が、特に低いホルムアルデヒド放出を呈するという驚くべき発見により、特定の構成のポリオキシメチレン成形用組成物である。前記成形用組成物とは、以下の成分：
上述した成分（Ａ）及び（Ｂ）、
（Ｃ１）ｘ重量％の多価アルコールと少なくとも１の脂肪酸とのエステル、
（Ｃ２）ｙ重量％の部分的に加水分解した多価アルコールと少なくとも１の脂肪酸とのエステル（ここでｘは０．０１重量％を超え、ｙは０．９９重量％未満であり、そしてｘとｙの和は１．０重量％未満である）、
（Ｄ）０．０〜０．５重量％の脂肪酸金属塩、
及び、適切には、さらに上述の成分（Ｅ）〜（Ｉ）
を含む。
【００２８】
驚くべきことに、成分（Ｃ１）と（Ｃ２）との混合物を用いることによって、二つの成分間の相互作用に基づいて特に低い放射特性が達成できることが分かり、これはホルムアルデヒド放出レベルには好都合である。この相互作用の結果、成分（Ｄ）の存在は必ずしも必要ではなくなり、着色ポリオキシメチレンから作られた成形品からのホルムアルデヒド放出に関して相当厳しい要求が課せられた場合に用いることができる。さらに用いられる（Ｄ）は、更なるホルムアルデヒド放出の低減をもたらすからである。
【００２９】
ｘの量は０．０１〜１重量％、好ましくは０．１〜０．５重量％の成分（Ｃ１）、すなわち多価アルコールと少なくとも１の脂肪酸とのエステルである。１０〜３２の炭素原子、好ましくは２４〜３２の炭素原子を有する高級脂肪酸と、２〜８の炭素原子、好ましくは２〜５の炭素原子を有する多価アルコールとのエステルを用いることができる。多価アルコールは完全にエステル化されている必要はなく、部分的にエステル化されているものでもよい。好ましいアルコールはエチレングリコール、グリセロール、ブチレングリコール、及びペンタエリスリトールであり、このとき、脂肪酸のうち好ましいのはモンタン酸である。特に好ましいエステルはグリコールまたはグリセロールとモンタン酸とのジエステル（Ｌｉｃｏｗａｃｈｓ Ｅ及びＬｉｃｏｌｕｂ ＷＥ４、製造者：Ｃｌａｒｉａｎｔ ＡＧ）である。
【００３０】
ｙの量は０．０１〜１重量％、好ましくは０．１〜０．５重量％の成分（Ｃ２）であり、部分的に加水分解された多価アルコールと少なくとも１の脂肪酸とのエステルであり得る。これらは、１０〜３２の炭素原子、好ましくは２４〜３２の炭素原子を有する高級脂肪酸と、２〜８の炭素原子、好ましくは２〜５の炭素原子を有する多価アルコールとの、部分的に加水分解されたエステルである。部分的に加水分解されたエステルは完全エステルを金属水酸化物と反応させて調製できる。部分的にエステル化された多価アルコールと対応する脂肪酸の金属塩との、部分的に加水分解されたエステルの混合物を用いることもできる。
【００３１】
好ましいアルコールはエチレングリコール、グリセロール、ブチレングリコール、及びペンタエリスリトールであり、このとき、脂肪酸のうち好ましいのはモンタン酸である。好ましい金属は一価または二価のイオンの形を生じるもの、すなわちアルカリ金属及びアルカリ土類金属である。特に好ましいのは、ブチレングリコールとモンタン酸との、部分的に加水分解されたエステルであり、過剰のモンタン賛嘆には水酸化カルシウムで加水分解されているものである（Ｌｉｃｏｗａｃｈｓ ＯＰ、製造者：Ｃｌａｒｉａｎｔ ＡＧ）。
【００３２】
本発明の着色ＰＯＭ成形用組成物は顆粒化、押出、コンパウンド化等の従来の混合技術を用いて製造することができる。本発明の成形用組成物は好ましくはポリオキシメチレンポリマーと着色剤及び安定剤を混合して、次いでその混合物を顆粒化することにより製造される。本発明の好ましい形態は、詳細な説明には存在していないが、実施例から明らかである。
【００３３】
本発明の着色ＰＯＭ成形用組成物は実質的に低いレベルの放出を特徴とする。ホルムアルデヒドの放出の低減は成形用組成物の製造、すなわち顆粒化の間だけでなく加工の間にも観察される。つまり本発明のポリオキシメチレン組成物は職業上の衛生と職場の安全に寄与することが可能である。しかし特に、射出成形または押出によって製造される成形品からのホルムアルデヒドの放出が実質的に低減している。このようにしてホルムアルデヒド放出レベルは、ＶＤＡ ２７５にしたがって壁厚１ｍｍのシートを２４時間貯蔵した後に測定した値は一般に２０ｍｇ／ｋｇ未満、好ましくは１０ｍｇ／ｋｇ未満である。
【００３４】
本発明の成形用組成物とこれらから製造される成形品は、高い色堅牢度を有する。色堅牢度または色安定性とは、ＤＩＮ ６１７４にしたがって測定される色差ΔＥ（成形用組成物の加工の後またはこれから製造された成形品の使用の間に生じる）が小さい。着色ポリオキシメチレン成形品のユーザーは色堅牢度に関し苛酷な要求を課する。自動車産業では例えば自動車に使用するポリマー成形品の耐候性試験を一般にフロリダやアリゾナで行う；すなわち色堅牢度は高温及び日光の両方への曝露にも保証されなければならない。このような条件は一般に実験室でシミュレートされる：例えば自動車内装に適用される場合は、試験は中央標準ＰＶ １３０３（熱光線堅牢度試験）（１９９３年１２月のＰＶ １３０３の第三次修正）にしたがって、１００℃の黒板で、サンプルチャンバ温度６５℃、相対湿度２０％及び３００〜４００ｎｍの強度６０Ｗ／ｍ２のキセノン光を当てて行う（詳細にはＤＩＮ ７５２０２参照）。ＤＩＮ ５４００１にしたがってグレースケールステップを用いた、成形品の色変化が報告されている。本発明の成形用組成物から製造された成形品は、ＵＶ安定剤（Ｇ）と（Ｈ）とを含む場合、ＰＶ １３０３熱光線堅牢度試験の苛酷な要求に見合う。しかし成分（Ｇ）及び（Ｈ）を含まない成形用組成物でも、光線または高温に曝露された時に驚くべき色堅牢度を呈する。このような成形用組成物はおもちゃ、電気製品または医療エンジニアリング部門における使用のための成形品を製造するのに特に適切である。
【００３５】
欠陥のない表面とは射出成形によってスパッタリング、変色、局所的色差、あるいは汚れなどを生じることなく複雑な表面を製造することができる能力を意味する。射出成形による複雑な表面の製造、すなわちスピーカーグリルなどの場合、加工業者はホットランナー技術を採用するようになっている。ポリマー溶融物は一般に２以上のホットランナーノズルを通じて成形チャンバに注入される。ホットランナー及びノズル内で生じる温度は一般に高く、ポリオキシメチレンポリマーの場合は材料の破断を引き起こしうる。このような高温による材料への応力の結果、従来の成分のポリオキシメチレン成形用組成物で欠陥のない表面を製造するのはしばしば不可能であった。プラスチック加工業者の前提では、不満足な温度安定性は加工中における不備の度合いが高いとされており、ポリオキシメチレン成形用組成物の経済的な加工を損なうことになる。本発明の成形用組成物を用いると複雑な成形品についても欠陥のない表面を実現することが可能である。
【００３６】
市販のＰＯＭ製品に課せられる通常の要求に対応する本発明の成形用組成物の機械的特性は、適用分野及びＰＯＭの従来の加工技術が制限なく利用できるようなものである。
【００３７】
本発明の成形用組成物の利用分野は特に輸送手段、例えば自動車、航空機などの内装及びライニング、家庭用品、おもちゃ、乳児用衣服、及び電気製品、電機部品及び電気機器である。本発明の成形用組成物は医療用途のための器具、道具または部品を製造するのに特に適切である。市販の製品の水準と比較すると、本発明にしたがって製造される成形用組成物は、最低のホルムアルデヒド放出を呈し、欠陥のない表面を有し、かつ成形品が光や熱に長時間曝露されても高い色堅牢度を有する。以下の実施例は本発明の特に有利な点を表すものであるが、本発明がこれら実施例に制限されることを意図したものではない。
【００３８】
この特許明細書に言及される全ての文献はここに参考文献として組み込まれる。かかる文献はしたがって本特許明細書の開示内容の一部を構成する。
【００３９】
【実施例】
以下の実施例では、材料の特性は以下の方法により測定した：
メルトインデックス（ＭＦＩ）はＩＳＯ１１３３に従い１９０℃、２．１６ｋｇの適用重量で測定；
引張弾性率はＩＳＯ５２７に従い
降伏応力はＩＳＯ５２７に従い
破断点伸びはＩＳＯ５２７に従った。
ホルムアルデヒド放出：着色ＰＯＭ成形用組成物を用いて壁厚１ｍｍのシートを作成する。２４時間の貯蔵の後、ＶＤＡ ２７５に従ってシートからのホルムアルデヒド放出を測定した（ＶＤＡ ［ドイツ自動車製造者協会］推薦のＮｏ． ２７５、Ｄｏｋｕｍｅｎｔａｔｉｏｎ Ｋｒａｆｔｆａｈｗｅｓｅｎ ｅ． Ｖ． Ｊｕｌｙ １９９４）。
試験片の製造：ポリアセタール顆粒を射出成形して８０×５０×１ｍｍの板状にする。Ｋｒａｕｓ Ｍａｆｆｅｉ ＫＭ １２０／３４０Ｂ射出成形機を用い、以下の射出成形パラメータを従う：溶融温度  １９５℃、フロント流速  ２００ｍｍ／秒、金型壁温度  ８５℃、維持圧力  ９００バール、維持圧縮時間  ３０秒間、冷却時間  １０秒間、背圧  ０〜１０バール。試験に先立って試験片を２４時間標準的な環境のキャビネット、すなわち２３℃、相対湿度５０％で貯蔵する。
試験：５０ｍＬのＤＩ水の上にステンレススチール製のフックを取り付けた１リットルのガラス瓶に２つの試験片を吊るし、強制乾燥キャビネットで６０℃で３時間貯蔵する。試験片を試験瓶から取り出す。５ｍＬのサンプル溶液を試験管にピペットでとり、９５℃で１０分間加熱した。次いで３ｍＬのアセチルラクトンと３ｍＬの２０％強度の酢酸アンモニウムの溶液とを試験管に加える。ホルムアルデヒドと試薬の形態のジアセチルジヒドロルチジン複合体（４１２ｎｍの吸収が測光的に観測される）を一緒にする。サンプル溶液の吸収からホルムアルデヒド濃度を計算する。
ＰＶ １３０３の色堅牢度（熱光線堅牢度）：着色ＰＯＭ成形用組成物を用いて壁圧１ｍｍのシートを作成する。シートをＶｏｌｋｓｗａｇｅｎ ＡＧの中央標準ＰＶ １３０３（第三次修正ＰＶ １３０３、１９９３年１２月）に従って試験し、キセノン試験器具１２００ＣＰＳ（Ｈｅｒａｅｕｓ）のキセノンアークシンクロ露光（ｘｅｎｏｎ ａｒｃ ｓｙｎｃｈｒｏｎｉｚａｔｉｏｎ ｅｘｐｏｓｕｒｅ）する。ＤＩＮ ５４００１に従ってグレースケールを測定した。ＤＩＮ ６１７３ Ｔ２に従うＭａｃｂｅｔｈ Ｓｐｅｃｔｒａ Ｌｉｇｈｔ 色マッチング源（ｃｏｌｏｒ ｍａｔｃｈｉｎｇ ｓｏｕｒｃｅ）を用いた。ＤＩＮ ７５２０２ データシート３／９１に従って、繰り返し試験の前後の、光色堅牢度６ステップの色差を測定することによって、終点を決めた。各サンプルについて５〜１０回の連続サイクルの後、ＤＩＮ ５４００１に従ってグレースケールのステップを測定した。１０サイクルの試験の総運転時間は３６０時間であった。ＰＶ １３０３の試験において、分析中のサンプルの背後に白色ポリエステル不織布を置く。露光は黒板温度１００℃、サンプルチャンバ温度６５℃、相対湿度２０％、及び３００ｎｍないし４００ｎｍのキセノン光強度６０Ｗ／ｍ２で行う。さらに詳細にはＤＩＮ ７５２０２を参照のこと。露光時間の終点はＤＩＮ ７５２０２に従って決める。これは、試験片に光堅牢度スケールの標準着色度（ｓｔａｎｄａｒｄ ｃｏｌｏｒａｔｉｏｎ）６の光を露光することにより行う。露光した部分と、グレースケールのステップ３に対応する露光していない部分との間のコントラストが標準着色度６に達したときに終点に達している。コントラストは分光光度計を用いて比色的に測定する。ＣＩＥＬＡＢ価４．３が測定されたときに終点に達している。露光した成形品の色変化はＤＩＮ ５４００１のグレースケールのステップにより表現する。
成形品の表面品質：４つのホットランナーを有するホットランナー金型で製造したスピーカーグリルパネルについて表面品質の測定を行った。グリルはホットランナー温度２０５℃〜２６５℃の間で１０℃刻みで製造した。ホットランナーノズル温度１８０℃、射出速度４５ｍｍ／秒、射出圧力８８バール、射出時間１．２８秒間、スクリュー速度７０ｒｐｍ、シリンダー１９５℃、及び金型温度８０℃だった。このような条件下で得られるグリルパネルの表面を、欠陥（スパッタ汚れ、変色）の数を目視で数えることにより査定した。１つのホットランナー温度における表面欠陥の数を１０個のスピーカーグリルについて平均した。
【００４０】
以下の本発明の実施例及び比較実施例の顆粒に関する材料試験の結果を表１〜３に示す。
実施例１：ベースポリマー（ポリオキシメチレンコポリマー）の製造
温度８０℃、圧力約１バールのバッチ反応器に９４．４重量％のトリオキサン、５．６重量％のジオキソラン及び８００ｐｐｍのメチラールを充填した。この混合物に３０ｐｐｍのＢＦ３を加えた。量はモノマー混合物の総量に基づく。３０秒間の誘導時間の後、重合反応を開始した。形成された粗ポリマーを水／トリエチルアミン混合物中に懸濁し、次いで１７０℃で水／メタノール（１０／９０）混合物中で加水分解した。室温まで冷却する際にポリマーを微細粉末として沈殿させた。ポリマーを減圧濾過し、水で洗浄して乾燥した。得られた生成物のメルトインデックス（ＭＦＩ）は２７ｇ／１０分だった。
【００４１】
実施例２：
以下の成分を組み合わせてＨｅｎｓｃｈｅｌミキサーで均一に混合した：
５１０ｇのＧｒａｎｕｆｉｎ Ｓａｍｔ ６４、９０ｇのＫｒｏｎｏｓ ２２２０、３５．３３ｇのＰＶ Ｅｃｈｔｒｏｓａ Ｅ０１、１８．６７ｇのＨｅｌｉｏｇｅｎ Ｂｌａｕ Ｋ ７０９０、３０ｇのＩｒｇａｎｏｘ ２４５、７０ｇのメラミン、２００ｇのＬｉｃｏｗａｃｈｓ Ｅ、１００ｇのクエン酸カルシウム、４００ｇのＴｉｎｕｖｉｎ ２３４、２００ｇのＴｉｎｕｖｉｎ ７７０、３０ｇのステアリン酸マグネシウム、及び実施例１からのポリオキシメチレンベースポリマー１００ｋｇ。混合物を二軸押出機で顆粒化した。
【００４２】
実施例３：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、１０．５ｇのメラミン、３０ｇのＬｉｃｏｗａｃｈｓ Ｅ、１５ｇのクエン酸カルシウム、６０ｇのＴｉｎｕｖｉｎ ２３４、３０ｇのＴｉｎｕｖｉｎ ７７０、４．５ｇのステアリン酸マグネシウム、及び実施例１からのポリオキシメチレンベースポリマー１５ｋｇ。混合物を二軸押出機で顆粒化した。
【００４３】
実施例４：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、１０．５ｇのメラミン、３０ｇのＬｉｃｏｗａｃｈｓ ＯＰ、１５ｇのクエン酸カルシウム、６０ｇのＴｉｎｕｖｉｎ ２３４、３０ｇのＴｉｎｕｖｉｎ ７７０、４．５ｇのステアリン酸マグネシウム、及び実施例１からのポリオキシメチレンベースポリマー１５ｋｇ。混合物を二軸押出機で顆粒化した。
【００４４】
実施例５：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、１０．５ｇのメラミン、３０ｇのＬｉｃｏｗａｃｈｓ Ｅ、６０ｇのＴｉｎｕｖｉｎ ２３４、３０ｇのＴｉｎｕｖｉｎ ７７０、４．５ｇのステアリン酸マグネシウム、及び実施例１からのポリオキシメチレンベースポリマー１５ｋｇ。混合物を二軸押出機で顆粒化した。
【００４５】
実施例６：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、１０．５ｇのメラミン、１５ｇのＬｉｃｏｗａｃｈｓ Ｅ、１５ｇのＬｉｃｏｗａｃｈｓ ＯＰ、１５ｇのクエン酸カルシウム、４．５ｇのステアリン酸マグネシウム、６０ｇのＴｉｎｕｖｉｎ ２３４、３０ｇのＴｉｎｕｖｉｎ ７７０、及び実施例１からのポリオキシメチレンベースポリマー１５ｋｇ。混合物を二軸押出機で顆粒化した。
【００４６】
実施例７：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、６ｇのアラントイン、３０ｇのＬｉｃｏｗａｃｈｓ Ｅ、１５ｇのクエン酸カルシウム、７．５ｇのステアリン酸マグネシウム、６０ｇのＴｉｎｕｖｉｎ ２３４、３０ｇのＴｉｎｕｖｉｎ ７７０、及び実施例１からのポリオキシメチレンベースポリマー１５ｋｇ。混合物を二軸押出機で顆粒化した。
【００４７】
実施例８
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、１０．５ｇのメラミン、３０ｇのＬｉｃｏｗａｃｈｓ Ｅ、１５ｇのクエン酸カルシウム、７．５ｇのステアリン酸マグネシウム、６０ｇのＴｉｎｕｖｉｎ ２３４、３０ｇのＴｉｎｕｖｉｎ ７７０、及び実施例１からのポリオキシメチレンベースポリマー１５ｋｇ。混合物を二軸押出機で顆粒化した。
【００４８】
実施例９：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、１０．５ｇのメラミン、３０ｇのＬｉｃｏｌｕｂ ＷＥ ４、１５ｇのクエン酸カルシウム、６０ｇのＴｉｎｕｖｉｎ ２３４、３０ｇのＴｉｎｕｖｉｎ ７７０、４．５ｇのステアリン酸マグネシウム、及び実施例１からのポリオキシメチレンベースポリマー１５ｋｇ。混合物を二軸押出機で顆粒化した。
【００４９】
実施例１０：
以下の成分を組み合わせてＨｅｎｓｃｈｅｌミキサーで均一に混合した：
１０５ｇのＰＶ Ｅｃｈｔｇｅｌｂ ＨＧ、１．６５ｇのＣｒａｎｏ−Ｒｏｔ ＤＰＰ−ＢＰ、０．３ｇのＢｒａｕｎ ＥＫＸ ８８１、０．１３５ｇのＳｃｈｗａｒｚ ＥＫＶ ８００３０、４５ｇのＩｒｇａｎｏｘ ２４５、７．５ｇのメラミン、３０ｇのＬｉｃｏｗａｃｈｓ Ｅ、１５ｇのクエン酸カルシウム、７．５ｇのステアリン酸マグネシウム、及び実施例１からのポリオキシメチレンベースポリマー１５ｋｇ。混合物を二軸押出機で顆粒化した。
【００５０】
実施例１１：
以下の成分を組み合わせてＨｅｎｓｃｈｅｌミキサーで均一に混合した：
５９６ｇのＲｅｎｏｌｓｃｈｗａｒｚ ＶＥ、４５ｇのＳｉｃｏｔａｎｇｅｌｂ Ｋ ２１１２、６０ｇのＫｒｏｎｏｓ ２２２０、１３ｇのＲｅｎｏｌｂｒａｕｎ ＥＫＸ ８８１、３０ｇのＩｒｇａｎｏｘ ２４５、７０ｇのメラミン、２００ｇのＬｉｃｏｗａｃｈｓ Ｅ、１００ｇのクエン酸カルシウム、４００ｇのＴｉｎｕｖｉｎ ２３４、２００ｇのＴｉｎｕｖｉｎ ７７０、３０ｇのステアリン酸マグネシウム、及び実施例１からのポリオキシメチレンベースポリマー１００ｋｇ。混合物を二軸押出機で顆粒化した。
【００５１】
実施例１２：
以下の成分を組み合わせてＨｅｎｓｃｈｅｌミキサーで均一に混合した：
１９０ｇのアセチレンブラック、３３０ｇのＫｒｏｎｏｓ ２２２０、２４０ｇのＳｉｃｏｔａｎｇｅｌｂ Ｋ ２１１２、２０ｇのＲｅｎｏｌｂｒａｕｎ ＥＫＸ ８８１、３００ｇのＩｒｇａｎｏｘ ２４５、２００ｇのＬｉｃｏｗａｃｈｓ Ｅ、７０ｇのメラミン、５０ｇのステアリン酸マグネシウム、４００ｇのＴｉｎｕｖｉｎ ２３４、４００ｇのＴｉｎｕｖｉｎ ７７０、１３ｋｇのＰａｒａｌｏｉｄ ＥＸＬ ２６００（製造者Ｒｏｈｍ＆Ｈａａｓ）、及びポリオキシメチレンベースポリマー１００ｋｇ。混合物を二軸押出機で顆粒化した。
【００５２】
この実施例で用いたポリオキシメチレンベースポリマーは実施例１に従い製造した。しかし実施例１とは異なり、３５０ｐｐｍのメチラールを加えた。ベースポリマーのメルトインデックス（ＭＦＩ）は９ｇ／１０分だった。
【００５３】
比較実施例１
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、４．５ｇのメラミン、３０ｇのＬｉｃｏｗａｃｈｓ Ｃ、１５ｇのクエン酸カルシウム、６０ｇのＴｉｎｕｖｉｎ ２３４、３０ｇのＴｉｎｕｖｉｎ ７７０、及び実施例１からのポリオキシメチレンベースポリマー１５ｋｇ。混合物を二軸押出機で顆粒化した。
【００５４】
比較実施例２：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、１０．５ｇのメラミン、３０ｇのＬｉｃｏｗａｃｈｓ Ｅ、１５ｇのクエン酸カルシウム、６０ｇのＴｉｎｕｖｉｎ ２３４、３０ｇのＴｉｎｕｖｉｎ ７７０、及び実施例１からのポリオキシメチレンベースポリマー１５ｋｇ。混合物を二軸押出機で顆粒化した。
【００５５】
比較実施例３：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、４．５ｇのＩｒｇａｎｏｘ ２４５、１０．５ｇのメラミン、１５ｇのクエン酸カルシウム、６０ｇのＴｉｎｕｖｉｎ ２３４、３０ｇのＴｉｎｕｖｉｎ ７７０、４．５ｇのステアリン酸マグネシウム、及び実施例１からのポリオキシメチレンベースポリマー１５ｋｇ。混合物を二軸押出機で顆粒化した。
【００５６】
比較実施例４：
以下の成分を組み合わせてＨｅｎｓｃｈｅｌミキサーで均一に混合した：
２２５ｇのＫｒｏｎｏｓ ２２２０、３０ｇのＬｉｃｏｗａｃｈｓ Ｃ、４．５ｇのＩｒｇａｎｏｘ ２４５、１５ｇのクエン酸カルシウム、６０ｇのＴｉｎｕｖｉｎ ２３４、３０ｇのＴｉｎｕｖｉｎ ７７０、及び実施例１からのポリオキシメチレンベースポリマー１５ｋｇ。混合物を二軸押出機で顆粒化した。
【００５７】
比較実施例５：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、１５ｇのメラミン、３０ｇのＬｉｃｏｗａｃｈｓ Ｅ、７．５ｇのステアリン酸マグネシウム、７．５ｇの酸化マグネシウム、及び実施例１からのポリオキシメチレンベースポリマー１５ｋｇ。混合物を二軸押出機で顆粒化した。
【００５８】
比較実施例６：
以下の成分を組み合わせてＨｅｎｓｃｈｅｌミキサーで均一に混合した：
１１０ｇのＫｒｏｎｏｓ ２２２０、４０ｇのＲｅｎｏｌｓｃｈｗａｒｚ ＶＥ、４ｇのＴｉｔａｎｏｒａｎｇｅ ６９９４、１．３ｇのＲｅｎｏｌｒｏｔ ＥＫＥＡ ０６、１５ｇのメラミン、３０ｇのＬｉｃｏｗａｃｈｓ Ｅ、７．５ｇのステアリン酸マグネシウム、７．５ｇの水酸化マグネシウム、及び実施例１からのポリオキシメチレンベースポリマー１５ｋｇ。混合物を二軸押出機で顆粒化した。
【００５９】
比較実施例７：
以下の成分を組み合わせてＨｅｎｓｃｈｅｌミキサーで均一に混合した：
５９６ｇのＲｅｎｏｌｓｃｈｗａｒｚ ＶＥ、４５ｇのＳｉｃｏｔａｎｇｅｌｂ Ｋ ２１１２、６０ｇのＫｒｏｎｏｓ ２２２０、１３ｇのＲｅｎｏｌｂｒａｕｎ ＥＫＸ ８８１、３０ｇのＩｒｇａｎｏｘ ２４５、３０ｇのメラミン、２００ｇのＬｉｃｏｗａｃｈｓ Ｃ、１００ｇのクエン酸カルシウム、４００ｇのＴｉｎｕｖｉｎ ２３４、２００ｇのＴｉｎｕｖｉｎ ７７０、及び実施例１からのポリオキシメチレンベースポリマー１００ｋｇ。混合物を二軸押出機で顆粒化した。
【００６０】
比較実施例８：
以下の成分を組み合わせてＨｅｎｓｃｈｅｌミキサーで均一に混合した：
１９０ｇのアセチレンブラック、３３０ｇのＫｒｏｎｏｓ ２２２０、２４０ｇのＳｉｃｏｔａｎｇｅｌｂ Ｋ ２１１２、２０ｇのＲｅｎｏｌｂｒａｕｎ ＥＫＸ ８５１、６００ｇのＩｒｇａｎｏｘ ２４５、２００ｇのＬｉｃｏｗａｃｈｓ Ｃ、５０ｇのＥｕｒｅｌｏｎ、３０ｇのジシアンジアミド、４００ｇのＴｉｎｕｖｉｎ ２３４、４００ｇのＴｉｎｕｖｉｎ ７７０、１３ｋｇのＰａｒａｌｏｉｄ ＥＸＬ ２６００（製造者Ｒｏｈｍ＆Ｈａａｓ）及びポリオキシメチレンベースポリマー１００ｋｇ。混合物を二軸押出機で顆粒化した。
【００６１】
この比較実施例で用いたポリオキシメチレンベースポリマーは実施例１２に従って製造した。しかし、製造の間、３５０ｐｐｍのメチラールを加えた。ベースポリマーのメルトインデックス（ＭＦＩ）は９ｇ／１０分だった。
【００６２】
本発明の実施例及び比較実施例の顆粒から射出成形により成形して、引張弾性率、降伏応力、及び破断点伸びの測定のための試験片、及びホルムアルデヒド放出及び色堅牢度の測定のためのシートとした。実施例１１からの顆粒と比較実施例７からの顆粒を用いて、射出成形によりスピーカーグリルパネルを製造した。本発明の実施例の機械的試験と色堅牢度試験の結果は表１に示し、同じく比較実施例の者は表２に示した。表３はスピーカーグリルパネル状の表面欠陥の形成の分析の結果を示す（本発明の実施例１１及び比較実施例７）。
【００６３】
【表１】
2004522810.tif 000002
【００６４】
【表２】
2004522810.tif 000003
【００６５】
【表３】
2004522810.tif 000004
【国際公開パンフレット】
2004522810.tif 000005
2004522810.tif 000006
2004522810.tif 000007
2004522810.tif 000008
2004522810.tif 000009
2004522810.tif 000010
2004522810.tif 000011
2004522810.tif 000012
2004522810.tif 000013
2004522810.tif 000014
2004522810.tif 000015
2004522810.tif 000016
2004522810.tif 000017
2004522810.tif 000018
2004522810.tif 000019
2004522810.tif 000020
2004522810.tif 000021
2004522810.tif 000022
2004522810.tif 000023
2004522810.tif 000024
2004522810.tif 000025
2004522810.tif 000026
2004522810.tif 000027
2004522810.tif 000028
2004522810.tif 000029
2004522810.tif 000030
2004522810.tif 000031
2004522810.tif 000032
2004522810.tif 000033
2004522810.tif 000034
2004522810.tif 000035
【手続補正書】
【提出日】平成14年10月17日(2002.10.17)
【手続補正１】
【補正対象書類名】明細書
【補正対象項目名】特許請求の範囲
【補正方法】変更
【補正の内容】
【特許請求の範囲】
【請求項１】
成分（Ａ）：０．１〜５．０重量％の着色剤、
成分（Ｂ）：０．０１〜０．５重量％の窒素含有安定剤、
成分（Ｃ）：０．０５〜１重量％の多価アルコールと少なくとも１の脂肪酸とのエステル、
成分（Ｄ）：０．００１〜０．５重量％の脂肪酸金属塩、および
成分（Ｅ）：１．０重量％までのカルボン酸金属塩、
成分（Ｆ）：１．０重量％までの立体的ヒンダードフェノール化合物、
成分（Ｇ）：１．０重量％までの、ベンゾチアゾール誘導体またはベンゾフェノン誘導体または芳香族ベンゾエート誘導体からなる群から選択される少なくとも１の安定剤、
成分（Ｈ）：０．５重量％までの、光安定剤としての立体的ヒンダードアミン（ＨＡＬＳ）、および
成分（Ｉ）：ポリオキシメチレンポリマー
を含む、着色ポリオキシメチレン成形用組成物であって、ここで適切には、４０重量％までの他の従来の添加剤を含むが、該成形用組成物は、アルカリ金属またはアルカリ土類金属の水酸化物あるいはアルコキシド、またはそれらの無機酸との塩を含まないことを特徴とする、前記成形用組成物。
【請求項２】
成分（Ａ）：０．５〜２．０重量％の着色剤、
成分（Ｂ）：０．０３〜０．３重量％の窒素含有安定剤、
成分（Ｃ）：０．１〜０．５重量％の多価アルコールと少なくとも１の脂肪酸とのエステル、および
成分（Ｄ）：０．００１〜０．２重量％の脂肪酸金属塩
を含む、着色ポリオキシメチレン成形用組成物。
【請求項３】
成分（Ｄ）として０．０１〜０．１重量％の脂肪酸金属塩を含む、請求項１または２に記載の着色ポリオキシメチレン成形用組成物。
【請求項４】
以下の成分：
成分（Ｅ）：０．０１〜０．０５重量％のカルボン酸金属塩、
成分（Ｆ）：０．４重量％までの立体的ヒンダードフェノール化合物、
成分（Ｇ）：０．０１〜０．９重量％の、ベンゾチアゾール誘導体またはベンゾフェノン誘導体または芳香族ベンゾエート誘導体からなる群から選択される少なくとも１の安定剤、および
成分（Ｈ）：０．０１〜０．４重量％の、光安定剤としての立体的ヒンダードアミン（ＨＡＬＳ）
を含む、請求項１〜３のいずれか１項に記載の着色ポリオキシメチレン成形用組成物。
【請求項５】
以下の成分：
成分（Ｅ）：０．０５〜０．２重量％のカルボン酸金属塩、
成分（Ｆ）：０．１重量％までの立体的ヒンダードフェノール化合物、
成分（Ｇ）：０．０２〜０．８重量％の、ベンゾチアゾール誘導体またはベンゾフェノン誘導体または芳香族ベンゾエート誘導体からなる群から選択される少なくとも１の安定剤、および
成分（Ｈ）：０．４重量％の、光安定剤としての立体的ヒンダードアミン（ＨＡＬＳ）
を含む、請求項１〜４のいずれか１項に記載の着色ポリオキシメチレン成形用組成物。
【請求項６】
用いられる着色剤成分（Ａ）が、無機顔料、例えば二酸化チタン、ウルトラマリンブルーまたはコバルトブルー及び／又は他の有機顔料および有機着色剤、例えばフタロシアニン類またはアントラキノン類及び／又は他のもの、あるいはカーボンブラックを、個々に、あるいは混合物として、あるいはポリマー溶解性染料とともに含む、請求項１〜５のいずれか１項に記載の着色ポリオキシメチレン成形用組成物。
【請求項７】
用いられる窒素含有安定剤成分（Ｂ）が、少なくとも１の窒素原子をヘテロ原子として有しており、それに隣接してアミノ置換炭素原子かカルボニル基を有するヘテロ環化合物、ピリダジン、ピリミジン、ピラジン、ピロリドン、アミノピリジンおよびこれらから誘導される化合物、メラミン、２，６−ジアミノピリジン、置換または二量体のアミノピリジン、メラミン−ホルムアルデヒド縮合体、ポリアミド類、ジシアンジアミド、尿素およびその誘導体、ピロリドンおよびこれから誘導される化合物、イミダゾリジノンおよびこれから誘導される化合物、ヒダントインおよびその誘導体、アラントインおよびその誘導体、およびこれら化合物から調製される混合物を含む、請求項１〜６のいずれか１項に記載の着色ポリオキシメチレン成形用組成物。
【請求項８】
窒素含有安定剤成分（Ｂ）が、メラミン、メチロールメラミン、メラミン−フォルムアルデヒド縮合体、またはアラントインを、個々に、あるいは上記の化合物の２以上から作られる混合物として含む、請求項１〜７のいずれか１項に記載の着色ポリオキシメチレン成形用組成物。
【請求項９】
多価アルコールと少なくとも１の脂肪酸とのエステル成分（Ｃ）が、１０〜３２の炭素原子を有する高級脂肪酸と２〜８の炭素原子を有する多価アルコールとのエステルである、請求項１〜８のいずれか１項に記載の着色ポリオキシメチレン成形用組成物。
【請求項１０】
多価アルコールと少なくとも１の脂肪酸とのエステル成分（Ｃ）が、２４〜３２の炭素原子を有する高級脂肪酸と２〜５の炭素原子を有する多価アルコールとのエステルである、請求項１〜９のいずれか１項に記載の着色ポリオキシメチレン成形用組成物。
【請求項１１】
多価アルコールと少なくとも１の脂肪酸とのエステル成分（Ｃ）が、モンタン酸エステル及び／又はアルコール成分としてのエチレングリコール、グリセロール、ブチレングリコールまたはペンタエリスリトールと脂肪酸とのエステルを含む、請求項１〜１０のいずれか１項に記載の着色ポリオキシメチレン成形用組成物。
【請求項１２】
多価アルコールと少なくとも１の脂肪酸とのエステル成分（Ｃ）がグリコールまたはグリセロールとモンタン酸とのエステルである、請求項１〜１１のいずれか１項に記載の着色ポリオキシメチレン成形用組成物。
【請求項１３】
脂肪酸金属塩成分（Ｄ）が、アルカリ金属塩、アルカリ土類金属塩、または他の二価の金属イオンと１０〜３２の炭素原子を有する飽和及び／又は不飽和脂肪酸との塩、例えばステアレート、ラウレート、オレエート、ベヘネート、モンタネートまたはパルミテートである、請求項１〜１２のいずれか１項に記載の着色ポリオキシメチレン成形用組成物。
【請求項１４】
脂肪酸金属塩成分（Ｄ）が、ステアリン酸又はモンタン酸のベリリウム、マグネシウム、カルシウム、ストロンチウム、バリウムまたは亜鉛塩である、請求項１〜１３のいずれか１項に記載の着色ポリオキシメチレン成形用組成物。
【請求項１５】
短鎖カルボン酸金属塩成分（Ｅ）が、プロピオン酸塩、クエン酸塩、ピルビン酸塩または他の３〜８の炭素原子を有するカルボン酸とアルカリ金属またはアルカリ土類金属または他の一価または二価の金属イオンとの金属塩である、請求項１〜１４のいずれか１項に記載の着色ポリオキシメチレン成形用組成物。
【請求項１６】
短鎖カルボン酸金属塩成分（Ｅ）としてクエン酸カルシウムが用いられる、請求項１〜１５のいずれか１項に記載の着色ポリオキシメチレン成形用組成物。
【請求項１７】
用いられる立体的ヒンダードフェノール化合物成分（Ｆ）が、ペンタエリスリチルテトラキス［３−（３，５−ｔｅｒｔ−ブチル−４−ヒドロキシフェニル］プロピオネート（Ｉｒｇａｎｏｘ １０１０， Ｃｉｂａ Ｇｅｉｇｙ）、トリエチレングリコールビス［３−（３−ｔｅｒｔ−ブチル−４−ヒドロキシ−５−メチルフェニル）プロピオネート］（Ｉｒｇａｎｏｘ ２４５， Ｃｉｂａ Ｇｅｉｇｙ）、３，３’−ビス［３−（３，５−ジ−ｔｅｒｔ−ブチル−４−ヒドロキシフェニル）プロピオノヒドラジド］（Ｉｒｇａｎｏｘ ＭＤ １０２４， Ｃｉｂａ Ｇｅｉｇｙ）、ヘキサメチレングリコールビス［３−（３，５−ジ−ｔｅｒｔ−ブチル−４−ヒドロキシフェニル）プロピオネート］（Ｉｒｇａｎｏｘ ２５９， Ｃｉｂａ Ｇｅｙｇｙ）、または３，５−ジ−ｔｅｒｔ−ブチル−４−ヒドロキシトルエン（Ｌｏｗｉｎｏｘ ＢＨＴ， Ｇｒｅａｔ Ｌａｋｅｓ）を含む、請求項１〜１６のいずれか１項に記載の着色ポリオキシメチレン成形用組成物。
【請求項１８】
ベンゾトリアゾール誘導体またはベンゾフェノン誘導体または芳香族ベンゾエート誘導体からなる群から選択される安定剤成分（Ｇ）が、２−［２’−ヒドロキシ−３’，５−ビス（１，１−ジメチルベンジル）フェニル］ベンゾトリアゾール（Ｔｉｎｎｕｖｉｎ ２３４）を含む、請求項１〜１７のいずれか１項に記載の着色ポリオキシメチレン成形用組成物。
【請求項１９】
光安定剤として用いる立体的ヒンダードアミン成分（Ｈ）が、ビス（２，２，６，６−テトラメチル−４−ピペリジル）セバケート（Ｔｉｎｕｖｉｎ ７７０）及び／又はコハク酸ジメチルと１−（２−ヒドロキシエチル）−４−ヒドロ基ジ−２，２，６，６−テトラメチル−４−ピペリジン（Ｔｉｎｕｖｉｎ ６２２）とから作られたポリマー及び／又は２，２，６，６−テトラメチル−４−ピペリジル化合物を、個々にあるいは混合物として含む、請求項１〜１８のいずれか１項に記載の着色ポリオキシメチレン成形用組成物。
【請求項２０】
１以上の以下の物質：核剤、例えばポリオキシメチレンターポリマー類またはタルク、充填剤、例えばガラスビーズ、ウォラストナイト、ローム、ジスルフィドモリブデンまたはグラファイト、無機または有機繊維、例えばガラス繊維、炭素繊維またはアラミド繊維、長さ＞３ｍｍのガラス繊維、熱可塑性または熱硬化性ポリマー添加剤またはエラストマー、例えばポリエチレン、ポリウレタン、ポリメチルメタクリレート、ポリブタジエン、またはポリスチレン、または核を１，３−ブタジエン、イソプレン、ｎ−ブチルアクリレート、エチルヘキシルアクリレート、またはこれらの混合物を重合させて調製し、シェルをスチレン、アクリロニトリルまたはメタ（アクリレート）を重合させて調製した他のグラフトコポリマーからなる群から選択される更なる添加剤を４０重量％まで含む、請求項１〜１９のいずれか１項に記載の着色ポリオキシメチレン成形用組成物。
【請求項２１】
以下の成分：
成分（Ａ）：０．１〜５．０重量％の着色剤、
成分（Ｂ）：０．０１〜０．５重量％の窒素含有安定剤、
成分（Ｃ１）：ｘ重量％の多価アルコールと少なくとも１の脂肪酸とのエステル、
成分（Ｃ２）：ｙ重量％の多価アルコールと少なくとも１の脂肪酸との部分的に加水分解されたエステルであり、ここでｘが０．０１重量％を超え、そしてｙが０．９９重量％未満であり、ｘとｙの和が１．０重量％未満である、着色ポリオキシメチレン成形用組成物。
【請求項２２】
０．５重量％までの脂肪酸金属塩（成分（Ｄ））を含む、請求項２１に記載の着色ポリオキシメチレン成形用組成物。
【請求項２３】
ｘが０．０１〜１重量％であり、ｙが０．０１〜０．９９重量％である、請求項２１または２２に記載の着色ポリオキシメチレン成形用組成物。
【請求項２４】
ｘが０．１〜０．５重量％であり、ｙが０．１〜０．５重量％である、請求項２１〜２３のいずれか１項に記載の着色ポリオキシメチレン成形用組成物。
【請求項２５】
成分（Ｃ１）及び／又は（Ｃ２）において用いられる脂肪酸が、１０〜３２の炭素原子を有し、及び／又は用いられる多価アルコールが、２〜８の炭素原子を有する、請求項２１〜２４のいずれか１項に記載の着色ポリオキシメチレン成形用組成物。
【請求項２６】
成分（Ｃ１）及び／又は（Ｃ２）において用いられる脂肪酸が、モンタン酸であるかまたは２４〜３２の炭素原子を有する酸であり、及び／又は用いられる多価アルコールがエチレングリコール、グリセロール、ブチレングリコール、およびペンタエリスリトールからなる群から選択されるか、または２〜５の炭素原子を有し、及び／又は成分（Ｃ２）において用いられる金属イオンがアルカリ金属イオン、アルカリ土類金属イオンまたは他の一価または二価の金属イオンである、請求項２１〜２５のいずれか１項に記載のｘが０．０１〜１重量％であり、ｙが０．０１〜０．９９重量％である、請求項２１〜２５のいずれか１項に記載の着色ポリオキシメチレン成形用組成物。
【請求項２７】
成分（Ｃ１）が、グリコールまたはグリセロールとモンタン酸とのジエステル（Ｌｉｃｏｗａｃｈｓ Ｅ， Ｌｉｃｏｌｕｂ ＷＥ４）であり、及び／又は成分（Ｃ２）が、ブチレングリコールとモンタン酸との部分的に加水分解されたエステルであって、過剰なモンタン酸部位が水酸化カルシウムでケン化されたもの（Ｌｉｃｏｗａｃｈｓ ＯＰ）である、請求項２１〜２６のいずれか１項に記載の着色ポリオキシメチレン成形用組成物。
【請求項２８】
請求項１〜２７のいずれか１項に記載の成形用組成物を使用することを含む、ポリアセタール成形用組成物の表面欠陥の数の減少及び／又は放出の減少及び／又は着色安定の方法。
【請求項２９】
ホルムアルデヒドの放出が減少される、請求項２８に記載のポリアセタール成形用組成物の放出の減少方法。
【請求項３０】
成形品およびフィルムを製造するための請求項１〜２７のいずれか１項に記載の成形用組成物の使用。
【請求項３１】
請求項１〜２７のいずれか１項に記載の成形用組成物を含む、減少した放出及び／又は欠陥のない表面及び／又は高い色安定性を有する成形品。
【国際調査報告】
2004522810.tif 000036
2004522810.tif 000037
2004522810.tif 000038
2004522810.tif 000039
2004522810.tif 000040
2004522810.tif 000041